(57)【特許請求の範囲】
【請求項１】
アルミニウム材からなるアルミニウム層と、
前記アルミニウム層上に接着層を介して積層された補強層と、
前記補強層上に積層され、液体及び気体の少なくとも一方を吸収する吸収層と、
前記吸収層上に積層されたスキン層とを備えた蓋材であって、
前記吸収層は、
当該吸収層全体の体積における体積比が７０〜８８の比率を占める吸収剤と、
当該吸収層全体の体積における体積比が３０〜１２の比率を占める吸収層用樹脂材とにより形成され、
前記吸収層用樹脂材は、
当該吸収層用樹脂材全体の体積における体積比が１０〜７０の比率を占める低密度ポリエチレン又は直鎖状低密度ポリエチレンと、
当該吸収層用樹脂材全体の体積における体積比が９０〜３０の比率を占める高密度ポリエチレンとにより形成され、
前記スキン層は、
当該スキン層全体の体積における体積比が９０〜２５の比率を占める直鎖状低密度ポリエチレン、低密度ポリエチレン又は高密度ポリエチレンからなるスキン層用樹脂材と、
当該スキン層全体の体積における体積比が１０〜７５の比率を占めるポリプロピレンとにより形成されていることを特徴とする蓋材。
【請求項２】
収容部が形成された成形容器と、
前記成形容器の前記収容部を封止する蓋材とを備えた包装容器であって、
前記蓋材は、
アルミニウム材からなるアルミニウム層と、
前記アルミニウム層上に接着層を介して積層された補強層と、
前記補強層上に積層され、液体及び気体の少なくとも一方を吸収する吸収層と、
前記吸収層上に積層され、かつ、前記成形容器側に配置されたスキン層とを備え、
前記吸収層は、
当該吸収層全体の体積における体積比が７０〜８８の比率を占める吸収剤と、
当該吸収層全体の体積における体積比が３０〜１２の比率を占める吸収層用樹脂材とにより形成され、
前記吸収層用樹脂材は、
当該吸収層用樹脂材全体の体積における体積比が１０〜７０の比率を占める低密度ポリエチレン又は直鎖状低密度ポリエチレンと、
当該吸収層用樹脂材全体の体積における体積比が９０〜３０の比率を占める高密度ポリエチレンとにより形成され、
前記スキン層は、
当該スキン層全体の体積における体積比が９０〜２５の比率を占める直鎖状低密度ポリエチレン、低密度ポリエチレン又は高密度ポリエチレンからなるスキン層用樹脂材と、
当該スキン層全体の体積における体積比が１０〜７５の比率を占めるポリプロピレンとにより形成されていることを特徴とする包装容器。
【請求項３】
固形製剤と、
前記固形製剤を収容する収容部が形成された成形容器と、
前記成形容器の前記収容部に前記固形製剤が収容された状態で、前記成形容器の前記収容部を封止する蓋材とを備えた包装体であって、
前記蓋材は、
アルミニウム材からなるアルミニウム層と、
前記アルミニウム層上に接着層を介して積層された補強層と、
前記補強層上に積層され、液体及び気体の少なくとも一方を吸収する吸収層と、
前記吸収層上に積層され、かつ、前記成形容器側に配置されたスキン層とを備え、
前記吸収層は、
当該吸収層全体の体積における体積比が７０〜８８の比率を占める吸収剤と、
当該吸収層全体の体積における体積比が３０〜１２の比率を占める吸収層用樹脂材とにより形成され、
前記吸収層用樹脂材は、
当該吸収層用樹脂材全体の体積における体積比が１０〜７０の比率を占める低密度ポリエチレン又は直鎖状低密度ポリエチレンと、
当該吸収層用樹脂材全体の体積における体積比が９０〜３０の比率を占める高密度ポリエチレンとにより形成され、
前記スキン層は、
当該スキン層全体の体積における体積比が９０〜２５の比率を占める直鎖状低密度ポリエチレン、低密度ポリエチレン又は高密度ポリエチレンからなるスキン層用樹脂材と、
当該スキン層全体の体積における体積比が１０〜７５の比率を占めるポリプロピレンとにより形成されていることを特徴とする包装体。
【発明の詳細な説明】
【技術分野】
【０００１】
本発明は、複数の層が積層された蓋材、その蓋材を用いる包装容器及び包装体に関する。
【背景技術】
【０００２】
従来、この種の蓋材は、例えば薬の成形容器（ポケット材、カバー等）を密閉するために用いられている。
薬は、病気や傷の治療のために、あるいは健康の保持・増進のために、飲んだり、塗ったりする医薬品である。
【０００３】
ここで、粉状の薬は、薄手の紙袋や薄手のフィルム等に封入されるものであるが、粒状あるいはカプセル状の薬は、ＰＴＰ（プレス・スルー・パック）と呼ばれるブリスター包装体として製品化されることがある。
【０００４】
ブリスター包装体は、その内部に粒状あるいはカプセル状の薬が収納され、透明な成形容器を介して内部の薬が視認できるようになっている。そして、ブリスター包装体は、その透明な成形容器ごと薬を指等で押し込むことにより、アルミニウム基材を備える蓋材が破れて、内部の薬を取り出すことができるものである。
【０００５】
ここで、薬には、様々なものがあり、その中には耐湿性の弱い薬や、臭気の強い薬もある。そこで、積層体で形成される成形容器の内部に吸着剤を有する吸着層を配置することにより、その成形容器に吸着機能を持たせた技術が知られている（例えば、特許文献１参照）。
【０００６】
この技術によれば、ブリスター包装体の成形容器に吸着機能を持たせることにより、ブリスター包装体の内部に乾燥剤等を同梱しなくても、乾燥状態を維持したり、酸化を防止したり、臭気を効率よく吸収したりすることができると考えられる。
【０００７】
また、薬の中には、外部からの湿気に弱い薬もある。そこで、ブリスター包装体の成形容器と蓋材とを熱シールする熱接着剤層に吸湿剤を混入することにより、そのブリスター包装体の熱接着層に吸湿機能を持たせた技術が知られている（例えば、特許文献２参照）。
【０００８】
この技術によれば、ブリスター包装体の熱接着層に吸湿機能を持たせることにより、ブリスター包装体の内部に封入された空気中の水分や、外部から浸入する空気中の水分を吸収したり、除去したりして内部に収容されている内容物を水分から保護することができると考えられる。
【先行技術文献】
【特許文献】
【０００９】
【特許文献１】国際公開ＷＯ２００６／１１５２６４号
【特許文献２】実開平５−９４１６７号公報
【発明の概要】
【発明が解決しようとする課題】
【００１０】
本発明の発明者等は、特許文献１に記載されているように、成形容器に吸着機能を持たせることで、乾燥状態を維持したり、酸化を防止したり、臭気を効率よく吸収したりすることができる点に着目している。
【００１１】
しかしながら、上述した特許文献１の技術の形態、すなわち、積層体で形成される成形容器の内部に吸着剤を有する吸着層を配置する形態では、積層体の各層でフィルム強度が異なったり、全体的に厚みが厚くなったりするため、積層体をドーム形に成形する（窪みや凹みをつける）際にピンホールが発生し、成形容器の天井部分が突き破れたり、成形容器のすその部分やポケットの肩の部分（凸状部の角部分）などが裂けてしまうという製造工程における適性（製造適正）を低下させる問題に直面した。
【００１２】
そのため、本発明の発明者等は、特許文献２に記載されているように、ブリスター包装体の成形容器側ではなく、蓋材側に吸湿機能を持たせることで、内部に封入された空気中の水分や、外部から浸入する空気中の水分を吸収したり、除去したりして内部に収容されている内容物を水分から保護することができる点に着目している。
【００１３】
しかしながら、上述した特許文献２の技術の形態、すなわち、蓋材を構成するアルミ箔の一方の面に、ゼオライト等の吸収剤を混入した接着剤層を形成する形態では、接着剤層に吸収剤を多く混入させることができないという問題がある。これは、当該吸収剤を接着剤層に多く混入させると、成形容器と蓋材との接着力が低下してしまうからであり、これではブリスター包装体における成形容器と蓋材との接着力を充分に確保することができなくなってしまう。また、このように蓋材に吸収剤を多く混入させることで、蓋材自体が厚くなったり硬くなりすぎてしまい、プレススルー性（薬品等の内容物を取り出す際の開封性）も低下させてしまうという問題がある。
【００１４】
そこで、本発明は上述した課題に鑑みてなされたものであり、成形容器との接着性や、開封時におけるプレススルー性、成形時における製造適性を良好に保ち、しかも、湿気や臭気等の吸収性を兼ね備えることができる蓋材，包装容器及び包装体を提供しようとするものである。
【課題を解決するための手段】
【００１５】
上記課題を解決するため、本発明は以下の解決手段を採用する。
本発明の蓋材は、アルミニウム材からなるアルミニウム層と、アルミニウム層上に接着層を介して積層された補強層と、補強層上に積層され、液体及び気体の少なくとも一方を吸収する吸収層（吸湿層）と、吸収層上に積層されたスキン層とを備えた蓋材であって、吸収層は、当該吸収層全体の体積における体積比が７０〜８８の比率を占める吸収剤（ゼオライト、酸化カルシウム等）と、当該吸収層全体の体積における体積比が３０〜１２の比率を占める吸収層用樹脂材（ＨＤＰＥ、ＬＤＰＥ、ＬＬＤＰＥ等）とにより形成され、吸収層用樹脂材は、当該吸収層用樹脂材全体の体積における体積比が１０〜７０の比率を占める低密度ポリエチレン（ＬＤＰＥ）又は直鎖状低密度ポリエチレン（ＬＬＤＰＥ）と、当該吸収層用樹脂材全体の体積における体積比が９０〜３０の比率を占める高密度ポリエチレン（ＨＤＰＥ）とにより形成され、スキン層は、当該スキン層全体の体積における体積比が９０〜２５の比率を占める直鎖状低密度ポリエチレン（ＬＬＤＰＥ）、低密度ポリエチレン（ＬＤＰＥ）又は高密度ポリエチレン（ＨＤＰＥ）からなるスキン層用樹脂材と、当該スキン層全体の体積における体積比が１０〜７５の比率を占めるポリプロピレン（ＰＰ）とにより形成されていることを特徴とする蓋材である。
なお、体積比が例えば「Ａ」：「Ｂ」であれば、「Ａ」と「Ｂ」とを加えた値は「１００」となる。
【００１６】
本発明の蓋材は、下から順に、アルミニウム層、接着層、補強層、吸収層、スキン層が積層される。
【００１７】
この蓋材のスキン層をヒートシール等の手法を用いて成形容器に熱溶着させると、包装容器又は包装体ができあがる。このとき、蓋材としてはアルミニウム層が最外層となり、スキン層が最内層（成形容器側）となる。
【００１８】
この場合、最内層のスキン層では、スキン層全体の体積における体積比が９０〜２５の比率を占める直鎖状低密度ポリエチレン、低密度ポリエチレン又は高密度ポリエチレンからなるスキン層用樹脂材と、スキン層全体の体積における体積比が１０〜７５の比率を占めるポリプロピレンとにより形成されているため、成形容器との接着性（シール適性）が向上されるとともに、吸収層とスキン層との密着性、プレススルー性、及び製造適性が良好な蓋材を提供することができる。
【００１９】
また、吸収層は、吸収層全体の体積における体積比が７０〜８８の比率を占める吸収剤と、吸収層全体の体積における体積比が３０〜１２の比率を占める吸収層用樹脂材とにより形成されている。そして、その中の吸収層用樹脂材は、吸収層用樹脂材全体の体積における体積比が１０〜７０の比率を占める低密度ポリエチレン又は直鎖状低密度ポリエチレンと、吸収層用樹脂材全体の体積における体積比が９０〜３０の比率を占める高密度ポリエチレンとにより形成されている。このため、吸収層によって液体や気体の吸収機能が発揮されるとともに、吸収層とスキン層との密着性、プレススルー性、及び製造適性が良好な蓋材を提供することができる。
【００２０】
しかも、本願発明では、吸収層とアルミニウム層との間に、補強層を形成しているので、この補強層により、蓋材全体の強度が向上し、成形時に蓋材の一部が破れたり、裂けたりしてしまうことがなく、製造適性を向上させることができる。
【００２１】
本発明の包装容器は、収容部が形成された成形容器と、成形容器の収容部を封止する蓋材とを備えた包装容器であって、蓋材は、アルミニウム材からなるアルミニウム層と、アルミニウム層上に接着層を介して積層された補強層と、補強層上に積層され、液体及び気体の少なくとも一方を吸収する吸収層と、吸収層上に積層され、かつ、成形容器側に配置されたスキン層とを備え、吸収層は、当該吸収層全体の体積における体積比が７０〜８８の比率を占める吸収剤（ゼオライト、酸化カルシウム等）と、当該吸収層全体の体積における体積比が３０〜１２の比率を占める吸収層用樹脂材（ＨＤＰＥ、ＬＤＰＥ、ＬＬＤＰＥ等）とにより形成され、吸収層用樹脂材は、当該吸収層用樹脂材全体の体積における体積比が１０〜７０の比率を占める低密度ポリエチレン（ＬＤＰＥ）又は直鎖状低密度ポリエチレン（ＬＬＤＰＥ）と、当該吸収層用樹脂材全体の体積における体積比が９０〜３０の比率を占める高密度ポリエチレン（ＨＤＰＥ）とにより形成され、スキン層は、当該スキン層全体の体積における体積比が９０〜２５の比率を占める直鎖状低密度ポリエチレン（ＬＬＤＰＥ）、低密度ポリエチレン（ＬＤＰＥ）又は高密度ポリエチレン（ＨＤＰＥ）からなるスキン層用樹脂材と、当該スキン層全体の体積における体積比が１０〜７５の比率を占めるポリプロピレン（ＰＰ）とにより形成されていることを特徴とする包装容器である。
【００２２】
本発明の包装体は、固形製剤と、固形製剤を収容する収容部が形成された成形容器と、成形容器の収容部に固形製剤が収容された状態で、成形容器の収容部を封止する蓋材とを備えた包装体であって、蓋材は、アルミニウム材からなるアルミニウム層と、アルミニウム層上に接着層を介して積層された補強層と、補強層上に積層され、液体及び気体の少なくとも一方を吸収する吸収層と、吸収層上に積層され、かつ、成形容器側に配置されたスキン層とを備え、吸収層は、当該吸収層全体の体積における体積比が７０〜８８の比率を占める吸収剤（ゼオライト、酸化カルシウム等）と、当該吸収層全体の体積における体積比が３０〜１２の比率を占める吸収層用樹脂材（ＨＤＰＥ、ＬＤＰＥ、ＬＬＤＰＥ等）とにより形成され、吸収層用樹脂材は、当該吸収層用樹脂材全体の体積における体積比が１０〜７０の比率を占める低密度ポリエチレン（ＬＤＰＥ）又は直鎖状低密度ポリエチレン（ＬＬＤＰＥ）と、当該吸収層用樹脂材全体の体積における体積比が９０〜３０の比率を占める高密度ポリエチレン（ＨＤＰＥ）とにより形成され、スキン層は、当該スキン層全体の体積における体積比が９０〜２５の比率を占める直鎖状低密度ポリエチレン（ＬＬＤＰＥ）、低密度ポリエチレン（ＬＤＰＥ）又は高密度ポリエチレン（ＨＤＰＥ）からなるスキン層用樹脂材と、当該スキン層全体の体積における体積比が１０〜７５の比率を占めるポリプロピレン（ＰＰ）とにより形成されていることを特徴とする包装体である。
【００２３】
本発明の包装容器又は包装体によれば、上述した蓋材の作用・効果を包装容器又は包装体にて実現することができる。また、本発明の包装体では、実際に収容部に固形製剤を収容した状態で上述した蓋材を用いることにより、内部の固形製剤を確実に保護しつつ、高品質の包装体を提供することができる。
【発明の効果】
【００２４】
本発明によれば、スキン層によってシール適性を維持しつつ、吸収層によって吸収性を確保し、吸収層とアルミニウム層との間に形成した補強層によって製造適性も向上させながら、吸収層とスキン層との密着性も確保し、プレススルー性も向上させることができる。
【図面の簡単な説明】
【００２５】
【図１】本発明の実施形態に係るブリスター包装体を示す概略断面図である。
【図２】蓋材３０の積層構造について説明する図である。
【図３】実施例及び比較例の各材料の配合割合及び厚さの値を示す図である。
【発明を実施するための形態】
【００２６】
以下、本発明の蓋材，包装容器及び包装体の実施形態について説明する。
図１は、本発明の実施形態に係るブリスター包装体を示す概略断面図である。
ブリスター包装体１０は、包装体の一例として挙げるものであり、粒状あるいはカプセル状の薬等といった固形製剤２０を内部に収納する容器である。ブリスター包装体１０は、内部に固形製剤２０を収納した状態で包装体となり、内部に固形製剤２０を収納していない状態で包装容器となる。
固形製剤２０は、粒状あるいはカプセル状の薬等の内容物である。固形製剤２０については、所望の材料又は所望の材料を適宜組み合わせたものを適用することができる。
【００２７】
ブリスター包装体１０は、土台となる蓋材３０を備える。蓋材３０は、固形製剤２０を封止する気密性を備えた部材である。蓋材３０は、複数の層（後述する補強層、吸収層、スキン層）が積層された吸収機能フィルムを、インフレーション成形機を用いた共押出インフレーション法等の手法によりフィルム状又はシート状に製膜した後、その補強層側に接着層を介してドライラミネート法によりアルミニウム材からなるアルミニウム層（アルミ箔）を貼り合わせたものである。吸収機能フィルムとしては、例えば、モイストキャッチ（共同印刷株式会社製；登録商標）等を用いることができる。
【００２８】
また、ブリスター包装体１０は、成形容器４０を備える。成形容器４０は、複数の層が積層された積層体を成形機等にてドーム形に成形したものである。成形容器４０は、内部の固形製剤２０を包み込んで保護している。成形容器４０には、固形製剤２０を収容する凹状の収容部が形成されている。成形容器４０をドーム形に成形する際の成形方法（凹状の収容部を形成する方法）としては、平板式圧空成形法、プラグアシスト圧空成形法、ドラム式真空成形法、プラグ成形方法等のＰＴＰ成形方法が挙げられる。なお、成形容器４０には、例えば、ＰＰやＰＥＴ等を用いることができる。
【００２９】
蓋材３０と成形容器４０とは、内面同士を重ね合わせてヒートシールすることで接着（熱溶着）することができる。そして、ブリスター包装体１０は、成形容器４０側から固形製剤２０を指等で押し込むことにより、蓋材３０が破れて、固形製剤２０を取り出すことができるものである。
【００３０】
次に、蓋材３０の積層構造について説明する。
図２は、蓋材３０の積層構造について説明する図である。
蓋材３０は、最上層に吸収機能フィルム５０を備えている。
吸収機能フィルム５０は、３層構造のフィルムであり、水分や臭気の吸収を担う吸収層５１と、吸収層５１を保護するスキン層５２と、蓋材３０自体の強度を向上させる補強層５３とを有する。
【００３１】
また吸収機能フィルム５０は、固形製剤２０（図１参照）が収容される成形容器４０側に配置されている。したがって、吸収機能フィルム５０のスキン層５２と成形容器４０（図１参照）とが密着することになる。
【００３２】
本実施形態において、吸収層５１は、ＬＤＰＥ（低密度ポリエチレン）又はＬＬＤＰＥ（直鎖状低密度ポリエチレン）とＨＤＰＥ（高密度ポリエチレン）と配合した吸収層用樹脂材に、吸収剤を加えたものを用いている。ここで、ＬＤＰＥ又はＬＬＤＰＥは、吸収層用樹脂材のベースとなるベース樹脂であり、ＨＤＰＥはベース樹脂の質を変えるための改質材である。吸収層用樹脂材にＨＤＰＥを多く含有させるほど、吸収層用樹脂材が硬化することとなる。また吸収剤は、主に水分等の吸収機能を発揮する役割を果たしている。
【００３３】
吸収層５１の材料としては、ＬＤＰＥとしてペトロセン２０２（ＭＦＲ＝２５、東ソー株式会社製；登録商標）、ＬＬＤＰＥとしてカーネルＫＣ６５０Ｔ（ＭＦＲ＝２０、日本ポリエチレン株式会社製；登録商標）を使用しているが、これらＬＤＰＥ及びＬＬＤＰＥとしては、その他のものを使用してもよい。ただし、いずれもＭＦＲ＝「１０〜７０」、密度＝「０．８〜１ｇ／ｃｍ２」であることが好ましい。ここで、ＭＦＲ（Ｍｅｌｔ  Ｆｌｏｗ  Ｒａｔｅ）とは、合成樹脂の流動性を表わす指数である。
【００３４】
また、吸収層５１の材料としては、ＨＤＰＥとしてノバテックＨＪ４９０（ＭＦＲ＝１５、日本ポリエチレン株式会社製；登録商標）を使用しているが、ＨＤＰＥとしては、その他のものを使用してもよい。ただし、ＭＦＲ＝「０．１〜１５」であることが好ましい。
【００３５】
さらに、吸収層５１の吸収剤としては、モレキュラーシーブ３Ａ、４Ａ（ユニオン昭和株式会社製；登録商標）、酸化カルシウム（和光純薬工業株式会社製）を使用しているが、ゼオライト（天然ゼオライト、人工ゼオライト、合成ゼオライト）、シリカゲル、活性アルミナ、上記以外の酸化カルシウム、炭酸カルシウム、塩化カルシウム、硫酸マグネシウム、酸化マグネシウム、酸化バリウム等の化学吸収剤、酸素欠損のある酸化セリウム等の脱酸素剤等、この他種々の吸収剤を広く適用することができる。ゼオライトは、モレキュラーシーブを含むものであり、モレキュラーシーブは、その有効細孔径が３〜１０Å程度であると好ましい。モレキュラーシーブは、吸収する対象物の大きさに合わせて、その有効細孔径を選択する。また、ゼオライトの有効細孔径は、３Å以上であると好適である。
【００３６】
ゼオライトは、吸収速度が速いため水分を素早く吸収することができる。ゼオライトの一例であるモレキュラーシーブは、分子の大きさの違いによって物質を分離するのに用いられる多孔質の粒状物質であり、均一な細孔をもつ構造であって、細孔の空洞に入る小さな分子を吸収して一種のふるいの作用を有する。
【００３７】
そして、吸収層５１は、吸収層５１全体の体積における体積比が７０〜８８の比率を占める吸収剤と、吸収層５１全体の体積における体積比が３０〜１２の比率を占める吸収層用樹脂材とにより形成されている。すなわち、吸収層５１は、吸収剤と吸収層用樹脂材との配合割合が、体積比において、「７０〜８８」：「３０〜１２」の範囲にある。
【００３８】
また、吸収層用樹脂材は、吸収層用樹脂材全体の体積において、体積比が１０〜７０の比率を占めるＬＤＰＥ（又はＬＬＤＰＥ）と、体積比が９０〜３０の比率を占めるＨＤＰＥとにより形成されている。すなわち、吸収層用樹脂材は、ＬＤＰＥ（又はＬＬＤＰＥ）とＨＤＰＥとの配合割合が、体積比において、「１０〜７０」：「９０〜３０」の範囲にある。
【００３９】
また、スキン層５２には、ＬＬＤＰＥ（直鎖状低密度ポリエチレン）、ＬＤＰＥ（低密度ポリエチレン）又はＨＤＰＥ（高密度ポリエチレン）のいずれかの樹脂（スキン層用樹脂）に、ＰＰ（ポリプロピレン、添加材）を添加したものを用いている。なお、本実施形態では、スキン層５２と補強層５３とは、材料の種類やその配合割合、厚さ等について同一の構成を採用しているが、スキン層５２と補強層５３との構成は適宜変更してもよい。
【００４０】
スキン層５２及び補強層５３の材料としては、ＬＤＰＥとしてノバテックＬＦ４４８Ｋ（ＭＦＲ＝２、日本ポリエチレン株式会社製；登録商標）、ＬＬＤＰＥとしてＳＰ２５２０（ＭＦＲ＝１．９、プライムポリマー株式会社製；登録商標）、ＨＤＰＥとしてニポロンハード（ＭＦＲ＝０．９、東ソー株式会社製；登録商標）を使用しているが、これらＬＤＰＥ、ＬＬＤＰＥ及びＨＤＰＥとしては、その他のものを使用してもよい。ただし、いずれもＭＦＲ＝「０．５〜３」であることが好ましい。
【００４１】
また、スキン層５２及び補強層５３に用いるＰＰとして、ノバテックＦＧ３ＤＣ（ＭＦＲ＝９、日本ポリプロ株式会社製；登録商標）を使用しているが、ＰＰとしては、その他のものを使用してもよい。ただし、ＭＦＲ＝「０．１〜１５」であることが好ましい。
【００４２】
そして、スキン層５２は、スキン層５２全体の体積における体積比が９０〜２５の比率を占めるＬＬＤＰＥ、ＬＤＰＥ又はＨＤＰＥと、スキン層５２全体の体積における体積比が１０〜７５の比率を占めるＰＰとにより形成されている。すなわち、スキン層５２は、ＬＬＤＰＥ、ＬＤＰＥ又はＨＤＰＥのいずれかとＰＰとの配合割合が、体積比において、「９０〜２５」：「１０〜７５」の範囲にある。
【００４３】
また、蓋材３０は、吸収機能フィルム５０における補強層５３の下に接着層６０を介して配置されたアルミニウム層７０を備えている。
【００４４】
アルミニウム層７０は、固形製剤２０に対するバリア性を向上させるための層であり、例えば合金アルミニウム、硬質アルミニウム、軟質アルミニウム等の様々なアルミニウム材を用いることができる。ただし、厚みは９〜２０μｍのものを使用することが好ましい。本実施形態では、アルミニウム層７０として、厚み９μｍの合金アルミニウム箔８０７９（住軽アルミ箔株式会社製）を使用している。
【００４５】
接着層６０は、吸収機能フィルム５０における補強層５３と、アルミニウム層７０とを接着する役割を果たしており、例えばウレタン樹脂系接着剤等を用いることができる。
【００４６】
次に、具体的な実施例を挙げて説明する。なお、本発明は、これらの実施例に限定されるものではない。
【００４７】
図３は、実施例及び比較例の各材料の配合割合及び厚さの値を示す図である。
〔実施例１〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：３０μｍ
（５）ＭＦＲ：２．０
【００４８】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００４９】
〔スキン層（補強層）〕
（１）ベース樹脂：体積比が５０のＬＬＤＰＥ
（２）添加材：体積比が５０のＰＰ
（３）厚み：１０μｍ
【００５０】
したがって、スキン層において、ＬＬＤＰＥ（スキン層用樹脂；ベース樹脂）とＰＰ（添加材）との体積比は、「５０」：「５０」である。
【００５１】
〔実施例２〕
〔吸収層〕
（１）改質材：体積比が２２．５のＨＤＰＥ
（２）ベース樹脂：体積比が２．５のＬＤＰＥ
（３）吸収剤：体積比が７５のゼオライト３Ａ
（４）厚み：３０μｍ
（５）ＭＦＲ：２．２
【００５２】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「９０」：「１０」である。
【００５３】
〔スキン層（補強層）〕
（１）ベース樹脂：体積比が５０のＬＬＤＰＥ
（２）添加材：体積比が５０のＰＰ
（３）厚み：１０μｍ
【００５４】
したがって、スキン層において、ＬＬＤＰＥ（スキン層用樹脂；ベース樹脂）とＰＰ（添加材）との体積比は、「５０」：「５０」である。
【００５５】
〔実施例３〕
〔吸収層〕
（１）改質材：体積比が７．５のＨＤＰＥ
（２）ベース樹脂：体積比が１７．５のＬＤＰＥ
（３）吸収剤：体積比が７５のゼオライト３Ａ
（４）厚み：３０μｍ
（５）ＭＦＲ：１．７
【００５６】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「３０」：「７０」である。
【００５７】
〔スキン層（補強層）〕
（１）ベース樹脂：体積比が５０のＬＬＤＰＥ
（２）添加材：体積比が５０のＰＰ
（３）厚み：１０μｍ
【００５８】
したがって、スキン層において、ＬＬＤＰＥ（スキン層用樹脂；ベース樹脂）とＰＰ（添加材）との体積比は、「５０」：「５０」である。
【００５９】
〔実施例４〕
〔吸収層〕
（１）改質材：体積比が６のＨＤＰＥ
（２）ベース樹脂：体積比が６のＬＤＰＥ
（３）吸収剤：体積比が８８のゼオライト３Ａ
（４）厚み：３０μｍ
（５）ＭＦＲ：０．６
【００６０】
したがって、吸収層において、吸収剤（ゼオライト）と吸収層用樹脂材（改質材及びベース樹脂）との体積比は、「１１」：「８８」である。
また、吸収層用樹脂材において、ＨＤＰＥとＬＤＰＥとの体積比は、「５０」：「５０」である。
【００６１】
〔スキン層（補強層）〕
（１）ベース樹脂：体積比が５０のＬＬＤＰＥ
（２）添加材：体積比が５０のＰＰ
（３）厚み：１０μｍ
【００６２】
したがって、スキン層において、ＬＬＤＰＥ（スキン層用樹脂；ベース樹脂）とＰＰ（添加材）との体積比は、「５０」：「５０」である。
【００６３】
〔実施例５〕
〔吸収層〕
（１）改質材：体積比が１５のＨＤＰＥ
（２）ベース樹脂：体積比が１５のＬＤＰＥ
（３）吸収剤：体積比が７０のゼオライト３Ａ
（４）厚み：３０μｍ
（５）ＭＦＲ：４．０
【００６４】
したがって、吸収層において、吸収剤（ゼオライト）と吸収層用樹脂材（改質材及びベース樹脂）との体積比は、「７０」：「３０」である。
また、吸収層用樹脂材において、ＨＤＰＥとＬＤＰＥとの体積比は、「５０」：「５０」である。
【００６５】
〔スキン層（補強層）〕
（１）ベース樹脂：体積比が５０のＬＬＤＰＥ
（２）添加材：体積比が５０のＰＰ
（３）厚み：１０μｍ
【００６６】
したがって、スキン層において、ＬＬＤＰＥ（スキン層用樹脂；ベース樹脂）とＰＰ（添加材）との体積比は、「５０」：「５０」である。
【００６７】
〔実施例６〕
〔吸収層〕
（１）改質材：体積比が１２．５のＨＤＰＥ
（２）ベース樹脂：体積比が１２．５のＬＬＤＰＥ
（３）吸収剤：体積比が７５のゼオライト３Ａ
（４）厚み：３０μｍ
（５）ＭＦＲ：２．０
【００６８】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００６９】
〔スキン層（補強層）〕
（１）ベース樹脂：体積比が５０のＬＬＤＰＥ
（２）添加材：体積比が５０のＰＰ
（３）厚み：１０μｍ
【００７０】
したがって、スキン層において、ＬＬＤＰＥ（スキン層用樹脂；ベース樹脂）とＰＰ（添加材）との体積比は、「５０」：「５０」である。
【００７１】
〔実施例７〕
〔吸収層〕
（１）改質材：体積比が１２．５のＨＤＰＥ
（２）ベース樹脂：体積比が１２．５のＬＬＤＰＥ
（３）吸収剤：体積比が７５のゼオライト４Ａ
（４）厚み：３０μｍ
（５）ＭＦＲ：２．０
【００７２】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００７３】
〔スキン層（補強層）〕
（１）ベース樹脂：体積比が５０のＨＤＰＥ
（２）添加材：体積比が５０のＰＰ
（３）厚み：１０μｍ
【００７４】
したがって、スキン層において、ＬＬＤＰＥ（スキン層用樹脂；ベース樹脂）とＰＰ（添加材）との体積比は、「５０」：「５０」である。
【００７５】
〔実施例８〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：３０μｍ
（５）ＭＦＲ：２．０
【００７６】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００７７】
〔スキン層（補強層）〕
（１）ベース樹脂：体積比が９０のＬＬＤＰＥ
（２）添加材：体積比が１０のＰＰ
（３）厚み：１０μｍ
【００７８】
したがって、スキン層において、ＬＬＤＰＥ（スキン層用樹脂；ベース樹脂）とＰＰ（添加材）との体積比は、「９０」：「１０」である。
【００７９】
〔実施例９〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：３０μｍ
（５）ＭＦＲ：２．０
【００８０】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００８１】
〔スキン層（補強層）〕
（１）ベース樹脂：体積比が２５のＬＬＤＰＥ
（２）添加材：体積比が７５のＰＰ
（３）厚み：１０μｍ
【００８２】
したがって、スキン層において、ＬＬＤＰＥ（スキン層用樹脂；ベース樹脂）とＰＰ（添加材）との体積比は、「２５」：「７５」である。
【００８３】
〔実施例１０〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：３０μｍ
（５）ＭＦＲ：２．０
【００８４】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００８５】
〔スキン層（補強層）〕
（１）ベース樹脂：体積比が５０のＬＤＰＥ
（２）添加材：体積比が５０のＰＰ
（３）厚み：１０μｍ
【００８６】
したがって、スキン層において、ＬＬＤＰＥ（スキン層用樹脂；ベース樹脂）とＰＰ（添加材）との体積比は、「５０」：「５０」である。
【００８７】
〔実施例１１〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：６０μｍ
（５）ＭＦＲ：２．０
【００８８】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【００８９】
〔スキン層（補強層）〕
（１）ベース樹脂：体積比が５０のＬＬＤＰＥ
（２）添加材：体積比が５０のＰＰ
（３）厚み：２０μｍ
【００９０】
したがって、スキン層において、ＬＬＤＰＥ（スキン層用樹脂；ベース樹脂）とＰＰ（添加材）との体積比は、「５０」：「５０」である。
【００９１】
〔実施例１２〕
〔吸収層〕
（１）改質材：体積比が１３．５のＨＤＰＥ
（２）ベース樹脂：体積比が１３．５のＬＤＰＥ
（３）吸収剤：体積比が７３の酸化カルシウム
（４）厚み：３０μｍ
（５）ＭＦＲ：１．５
【００９２】
したがって、吸収層において、吸収剤（酸化カルシウム）と吸収層用樹脂材（改質材及びベース樹脂）との体積比は、「７３」：「２７」である。
また、吸収層用樹脂材において、ＨＤＰＥとＬＤＰＥとの体積比は、「５０」：「５０」である。
【００９３】
〔スキン層（補強層）〕
（１）ベース樹脂：体積比が５０のＬＬＤＰＥ
（２）添加材：体積比が５０のＰＰ
（３）厚み：１０μｍ
【００９４】
したがって、スキン層において、ＬＬＤＰＥ（スキン層用樹脂；ベース樹脂）とＰＰ（添加材）との体積比は、「５０」：「５０」である。
【００９５】
〔比較例１〕
〔吸収層〕
（１）改質材：体積比が２５のＨＤＰＥ
（２）ベース樹脂：体積比が０のＬＤＰＥ
（３）吸収剤：体積比が７５のゼオライト３Ａ
（４）厚み：３０μｍ
（５）ＭＦＲ：２．４
なお、「体積比が０」とは、その材料を用いていないことを示している。
【００９６】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「１００」：「０」である。
【００９７】
〔スキン層（補強層）〕
（１）ベース樹脂：体積比が５０のＬＬＤＰＥ
（２）添加材：体積比が５０のＰＰ
（３）厚み：１０μｍ
【００９８】
したがって、スキン層において、ＬＬＤＰＥ（スキン層用樹脂；ベース樹脂）とＰＰ（添加材）との体積比は、「５０」：「５０」である。
【００９９】
〔比較例２〕
〔吸収層〕
（１）改質材：体積比が０のＨＤＰＥ
（２）ベース樹脂：体積比が２５のＬＤＰＥ
（３）吸収剤：体積比が７５のゼオライト３Ａ
（４）厚み：３０μｍ
（５）ＭＦＲ：１．２
【０１００】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「０」：「１００」である。
【０１０１】
〔スキン層（補強層）〕
（１）ベース樹脂：体積比が１００のＬＬＤＰＥ
（２）添加材：体積比が０のＰＰ
（３）厚み：１０μｍ
【０１０２】
したがって、スキン層において、ＬＬＤＰＥ（スキン層用樹脂；ベース樹脂）とＰＰ（添加材）との体積比は、「１００」：「０」である。
【０１０３】
〔比較例３〕
〔吸収層〕
（１）改質材：体積比が５のＨＤＰＥ
（２）ベース樹脂：体積比が２０のＬＤＰＥ
（３）吸収剤：体積比が７５のゼオライト３Ａ
（４）厚み：３０μｍ
（５）ＭＦＲ：１．５
【０１０４】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「２０」：「８０」である。
【０１０５】
〔スキン層（補強層）〕
（１）ベース樹脂：体積比が５０のＬＬＤＰＥ
（２）添加材：体積比が５０のＰＰ
（３）厚み：１０μｍ
【０１０６】
したがって、スキン層において、ＬＬＤＰＥ（スキン層用樹脂；ベース樹脂）とＰＰ（添加材）との体積比は、「５０」：「５０」である。
【０１０７】
〔比較例４〕
〔吸収層〕
（１）改質材：体積比が５のＨＤＰＥ
（２）ベース樹脂：体積比が５のＬＤＰＥ
（３）吸収剤：体積比が９０のゼオライト３Ａ
（４）厚み：３０μｍ
（５）ＭＦＲ：０．４
【０１０８】
したがって、吸収層において、吸収剤（ゼオライト）と吸収層用樹脂材（改質材及びベース樹脂）との体積比は、「９０」：「１０」である。
また、吸収層用樹脂材において、ＨＤＰＥとＬＤＰＥとの体積比は、「５０」：「５０」である。
【０１０９】
〔スキン層（補強層）〕
（１）ベース樹脂：体積比が５０のＬＬＤＰＥ
（２）添加材：体積比が５０のＰＰ
（３）厚み：１０μｍ
【０１１０】
したがって、スキン層において、ＬＬＤＰＥ（スキン層用樹脂；ベース樹脂）とＰＰ（添加材）との体積比は、「５０」：「５０」である。
【０１１１】
〔比較例５〕
〔吸収層〕
（１）改質材：体積比が１７．５のＨＤＰＥ
（２）ベース樹脂：体積比が１７．５のＬＤＰＥ
（３）吸収剤：体積比が６５のゼオライト３Ａ
（４）厚み：３０μｍ
（５）ＭＦＲ：５．０
【０１１２】
したがって、吸収層において、吸収剤（ゼオライト）と吸収層用樹脂材（改質材及びベース樹脂）との体積比は、「６５」：「３５」である。
また、吸収層用樹脂材において、ＨＤＰＥとＬＤＰＥとの体積比は、「５０」：「５０」である。
【０１１３】
〔スキン層（補強層）〕
（１）ベース樹脂：体積比が５０のＬＬＤＰＥ
（２）添加材：体積比が５０のＰＰ
（３）厚み：１０μｍ
【０１１４】
したがって、スキン層において、ＬＬＤＰＥ（スキン層用樹脂；ベース樹脂）とＰＰ（添加材）との体積比は、「５０」：「５０」である。
【０１１５】
〔比較例６〕
〔吸収層〕
（１）改質材：体積比が２７．５のＨＤＰＥ
（２）ベース樹脂：体積比が２７．５のＬＤＰＥ
（３）吸収剤：体積比が４５のゼオライト３Ａ
（４）厚み：３０μｍ
（５）ＭＦＲ：６．０
【０１１６】
したがって、吸収層において、吸収剤（ゼオライト）と吸収層用樹脂材（改質材及びベース樹脂）との体積比は、「４５」：「５５」である。
また、吸収層用樹脂材において、ＨＤＰＥとＬＤＰＥとの体積比は、「５０」：「５０」である。
【０１１７】
〔スキン層（補強層）〕
（１）ベース樹脂：体積比が５０のＬＬＤＰＥ
（２）添加材：体積比が５０のＰＰ
（３）厚み：１０μｍ
【０１１８】
したがって、スキン層において、ＬＬＤＰＥ（スキン層用樹脂；ベース樹脂）とＰＰ（添加材）との体積比は、「５０」：「５０」である。
【０１１９】
〔比較例７〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：３０μｍ
（５）ＭＦＲ：２．０
【０１２０】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【０１２１】
〔スキン層（補強層）〕
（１）ベース樹脂：体積比が１００のＬＬＤＰＥ
（２）添加材：体積比が０のＰＰ
（３）厚み：１０μｍ
【０１２２】
したがって、スキン層において、ＬＬＤＰＥ（スキン層用樹脂；ベース樹脂）とＰＰ（添加材）との体積比は、「１００」：「０」である。
【０１２３】
〔比較例８〕
〔吸収層〕
（１）改質材：体積比が１２．５のＨＤＰＥ
（２）ベース樹脂：体積比が１２．５のＬＤＰＥ
（３）吸収剤：体積比が７５のゼオライト３Ａ
（４）厚み：３０μｍ
（５）ＭＦＲ：２．０
【０１２４】
したがって、吸収層において、吸収剤（ゼオライト）と吸収層用樹脂材（改質材及びベース樹脂）との体積比は、「７５」：「２５」である。
また、吸収層用樹脂材において、ＨＤＰＥとＬＤＰＥとの体積比は、「５０」：「５０」である。
【０１２５】
〔スキン層（補強層）〕
（１）ベース樹脂：体積比が１５のＬＬＤＰＥ
（２）添加材：体積比が８５のＰＰ
（３）厚み：１０μｍ
【０１２６】
したがって、スキン層において、ＬＬＤＰＥ（スキン層用樹脂；ベース樹脂）とＰＰ（添加材）との体積比は、「１５」：「８５」である。
【０１２７】
そして、実施例１〜１２及び比較例１〜８について、以下の成形条件にて実際に製造を行った。
【０１２８】
〔成形条件〕
（１）成形機：ＴＵＬ−６００Ｒ  株式会社プラコー製インフレーション成形機
（２）引き取り速度：１０〜１５ｍ／ｍｉｎ
（３）樹脂温度：１７０〜１９０℃
（４）吐出量：３０〜６０ｋｇ／ｈ
【０１２９】
ここで、実施例４では、成形条件の上記（２）に関しては、「引き取り速度：５ｍ／ｍｉｎ」とし、成形条件の上記（４）に関しては、「吐出量：１５ｋｇ／ｈ」とした。これは、実施例４では、ゼオライト３Ａが比較的多く含有されており、熱溶着の際に溶融させる樹脂が硬いため、吐出トルクの関係上、引き取り速度と吐出量とを低く設定する必要があるからである。
【０１３０】
そして、実施例１〜１２及び比較例１〜８について、以下の４つの評価基準（Ａ）〜（Ｄ）にて実際に評価を行った。
【０１３１】
〔評価基準（Ａ）〕
プレススルー適性：破壊強度  ＪＩＳ  Ｐ  ８１１２
（１）優：０．０１〜３ｋｇ／ｃｍ２（固形製剤をスムーズに取り出せた場合）
（２）良：３〜５ｋｇ／ｃｍ２（固形製剤を違和感なく取り出せた場合）
（３）不：５ｋｇ／ｃｍ２以上（固形製剤が取り出しにくい場合）
なお、「優」は図中「◎；二重丸」で示し、「良」は図中「○；一重丸」で示し、「不」は図中「×；バツ印」で示している。
【０１３２】
〔評価基準（Ｂ）〕
シール適性：成形容器（例えばＰＰ等）との剥離強度  ＪＩＳ  Ｋ  ６８５４−２
（１）優：６Ｎ／１５ｍｍ幅以上（成形容器と蓋材との密着性が極めて良好な場合）
（２）良：４〜６Ｎ／１５ｍｍ幅（成形容器と蓋材との密着性が良好な場合）
（３）不：４Ｎ未満（成形容器と蓋材との密着性が不充分な場合）
【０１３３】
〔評価基準（Ｃ）〕
製造適性：インフレーション製膜できる基準
（１）優：問題なくインフレーション製膜できる場合
（２）良：条件設定次第でインフレーション製膜できる場合
（３）不：孔が開いてしまいインフレーション製膜できない場合
【０１３４】
〔評価基準（Ｄ）〕
吸収層とスキン層との密着性：吸収層とスキン層との剥離強度  ＪＩＳ  Ｋ  ６８５４−２
（１）優：６Ｎ／１５ｍｍ幅以上（吸収層とスキン層との密着性が極めて良好な場合）
（２）良：４〜６Ｎ／１５ｍｍ幅（吸収層とスキン層との密着性が良好な場合）
（３）不：４Ｎ未満（吸収層とスキン層との密着性が不充分な場合）
【０１３５】
〔評価結果〕
上記の４つの評価基準に基づいて評価を行った結果、実施例１〜１２のものは、プレススルー適正、シール適正、製造適正、吸収層とスキン層との密着性について、「優；◎」又は「良；○」の結果が得られた。
【０１３６】
〔プレススルー適正について〕
評価結果（Ａ）のプレススルー適正について、「不；×」の評価を受けているのは、比較例２，３，５〜７である。
比較例２，３，５〜７のものは、蓋材の破壊強度が５ｋｇ／ｃｍ２以上となったため、比較例２，３，５〜７の基材の組み合わせでは、包装体に用いた場合、固形製剤を取り出すことが困難となり（蓋材が硬すぎて固形製剤が取り出しにくい状態となり）、プレススルー性の面で不具合を生じることが分かった。
【０１３７】
特に比較例２では、吸収層の改質材の体積比を「０」としたため、ベース樹脂の含有率が多くなりすぎて、プレススルー性が低下したものと考えられる。
また、比較例３では、吸収層の改質材の体積比を「５」としているが、それでもまだベース樹脂の含有率が多いため、プレススルー性が低下したものと考えられる。
さらに、比較例５，６では、吸収層用樹脂材（改質材及びベース樹脂）の体積比が「３０」を超えているため、吸収剤（ゼオライト）が若干少ない含有量となり、プレススルー性が低下したものと考えられる。
さらにまた、比較例２，７では、スキン層のＰＰの体積比を「０」としたため、スキン層にＰＰが全く含まれなくなり、以下のシール適正のみならず、プレススルー性も低下したものと考えられる。
【０１３８】
〔シール適正について〕
評価結果（Ｂ）のシール適正について、「不；×」の評価を受けているのは、比較例２，７である。
比較例２，７のものは、成形容器との剥離強度が４Ｎ未満となった。これは、比較例２，７では、スキン層におけるＰＰの体積比を「０」としたため、スキン層にＰＰが全く含まれなくなり、成形容器との密着性が低下したものと考えられる。そのため、包装体における成形容器と蓋材とのシール適性（接着性）が不十分となり、気密性を保つことが困難であることが分かった。
【０１３９】
〔製造適正について〕
評価結果（Ｃ）の製造適正について、「不；×」の評価を受けているのは、比較例１，４，６，８である。
比較例１，４，６，８のものは、製造中の蓋材に亀裂や割れ等が生じることで、蓋材に孔開きが生じてしまう問題が発生した。そのため、比較例１，４，６，８の基材の組み合わせは、インフレーション製膜に適していない組み合わせであることが分かった。
【０１４０】
特に、比較例１では、吸収層のベース樹脂の体積比を「０」としたため、改質材が多く含有されてしまい、材質として硬くなりすぎた（柔軟性が低下した）ことが原因であると考えられる。また、比較例４では、吸収層におけるゼオライト３Ａの体積比を「９０」としたため、これもまた材質として硬くなりすぎたことが原因であると考えられる。
【０１４１】
また、比較例４，６については、吸収層のＭＦＲについても関係性があると考えられる。比較例４の吸収層のＭＦＲは「０．４」であり、比較例６の吸収層のＭＦＲは「６．０」である。ここでＭＦＲは、その値が大きいほど樹脂の流動性が良く、その値が小さいほど樹脂の流動性が悪いことを示している。比較例４は、製造後の蓋材の膜厚にバラツキが生じ、比較例６は、製造中の蓋材に孔が開いてしまった。したがって、改質材やベース樹脂等の樹脂材料と、ゼオライト等の吸収剤とを混合した後の吸収層のＭＦＲは、製造適正に関しては「０．６」〜「５．０」の範囲にあることが好ましいことが分かった。この点、ＭＦＲが「０．６」よりも小さいと、樹脂の流動性が悪くなり、蓋材の膜厚にバラツキが生じ、ＭＦＲが「５．０」よりも大きいと、樹脂の流動性が良くなりすぎて、蓋材に孔が開いてしまう。
【０１４２】
〔吸収層とスキン層との密着性について〕
評価結果（Ｄ）の吸収層とスキン層との密着性について、「不；×」の評価を受けているのは、比較例８である。
比較例８のものは、吸収層とスキン層との剥離強度が４Ｎ未満となった。これは、比較例８では、スキン層におけるＰＰの体積比を「８５」としたため、シール適正は向上するものの、スキン層のＰＰが多くなりすぎて、吸収層とスキン層との密着性が悪化したためであると考えられる。そのため、吸収層とスキン層との密着性が不十分となり、蓋材として好ましくないことが分かった。
【０１４３】
これら実施例と比較例との対比から以下の事項が明らかである。
（１）吸収層内に含有される吸収剤の体積比は、「７０〜８８」とすることが好ましく、吸収層内に含有される吸収層用樹脂材の体積比は、「３０〜１２」とすることが好ましい。
（２）吸収層用樹脂材に含有される低密度ポリエチレン（ＬＤＰＥ）又は直鎖状低密度ポリエチレン（ＬＬＤＰＥ）の体積比は、「１０〜７０」とすることが好ましく、吸収層用樹脂材に含有される高密度ポリエチレン（ＨＤＰＥ）の体積比は、「９０〜３０」とすることが好ましい。
（３）スキン層に含有される直鎖状低密度ポリエチレン（ＬＬＤＰＥ）、低密度ポリエチレン（ＬＤＰＥ）又は高密度ポリエチレン（ＨＤＰＥ）の体積比は、「９０〜２５」とすることが好ましく、スキン層に含有されるポリプロピレン（ＰＰ）の体積比は、「１０〜７５」とすることが好ましい。
【０１４４】
そして、これら（１）〜（３）をすべて満たすことにより、プレススルー適正、シール適正、製造適正、吸収層とスキン層との密着性が良好な蓋材及びブリスター包装体を提供することができる。
【０１４５】
本発明は、上述した実施形態及び実施例に制約されることなく、各種の変形や置換を伴って実施することができる。また、上述した実施形態及び実施例で挙げた蓋材，包装容器及び包装体の構成や材料はいずれも好ましい例示であり、これらを適宜変形して実施可能であることはいうまでもない。
【符号の説明】
【０１４６】
１０  ブリスター包装体（包装体、包装容器）
２０  固形製剤
３０  蓋材
４０  成形容器
５０  吸収機能フィルム
５１  吸収層
５２  スキン層
５３  補強層
６０  接着層
７０  アルミニウム層
【図１】
0005671397.tif 000002
【図２】
0005671397.tif 000003
【図３】
0005671397.tif 000004